(57)【要約】【課題】プラントの操業を停止することなく、また水質の制御等を必要とすることなく、更には大量の防食剤の添加を要することなく、水系の金属の局部腐食の進行を効果的に抑止する。【解決手段】水系の金属の局部腐食の進行を抑止するために水系に添加される、マイクロカプセル本体内に防食剤を内包した腐食抑止用マイクロカプセル。このマイクロカプセルは、水系のｐＨに応答して、内包した防食剤を放出する。この腐食抑止用マイクロカプセルを水系に添加して、水系の金属の局部腐食の進行を抑止する方法。【選択図】  図３
2004353025.tif 000002
【特許請求の範囲】
【請求項１】
水系の金属の局部腐食の進行を抑止するために水系に添加される、マイクロカプセル本体内に防食剤を内包した腐食抑止用マイクロカプセルであって、
該水系のｐＨに応答して、内包した防食剤を放出することを特徴とする腐食抑止用マイクロカプセル。
【請求項２】
請求項１において、該水系のｐＨが中性又は酸性であるときに該防食剤を放出することを特徴とする腐食抑止用マイクロカプセル。
【請求項３】
請求項２において、該マイクロカプセル本体がポリビニルピリジンよりなることを特徴とする腐食抑止用マイクロカプセル。
【請求項４】
請求項１ないし３のいずれか１項において、該マイクロカプセルの粒径が３０μｍ以下であることを特徴とする腐食抑止用マイクロカプセル。
【請求項５】
水系の金属の局部腐食の進行を抑止する方法において、該水系に請求項１ないし４のいずれか１項に記載の腐食抑止用マイクロカプセルを添加することを特徴とする水系の金属の腐食抑止方法。
【発明の詳細な説明】
【０００１】
【発明の属する技術分野】
本発明は、水系における炭素鋼、ステンレス鋼、銅、銅合金などの金属の局部腐食の進行を抑止するために水系に添加される腐食抑止用マイクロカプセルと、この腐食抑止用マイクロカプセルを用いて水系の金属の局部腐食の進行を効果的に抑止する方法に関する。
【０００２】
【従来の技術】
水系における金属の局部腐食の進行を抑止するために、水系に防食剤を添加することが広く行われている。しかしながら、この方法では、大量の防食剤を添加することが必要であり、しかも腐食反応のカソード、アノード部位と防食剤とを長期間接触させることが必要であった。また、防食剤の大量添加によりスケール障害を引き起こす可能性もあるため、他の共存イオンとの反応を考慮する必要もある。従って、スケール障害等の問題を引き起こすことなく、金属の局部腐食の進行を確実に抑止するためには、製造プラントの操業を停止して防食剤を大量に添加し、スケール障害等を起こさない水質に管理した上で長期間防食剤を添加した水を系内に循環させる必要があった。
【０００３】
【発明が解決しようとする課題】
本発明は、プラントの操業を停止することなく、また水質の制御等を必要とすることなく、更には大量の防食剤の添加を要することなく、水系の金属の局部腐食の進行を効果的に抑止することができる腐食抑止用マイクロカプセルと、この腐食抑止用マイクロカプセルを用いた水系の金属の腐食抑止方法を提供することを目的とする。
【０００４】
【課題を解決するための手段】
本発明の腐食抑止用マイクロカプセルは、水系の金属の局部腐食の進行を抑止するために水系に添加される、マイクロカプセル本体内に防食剤を内包した腐食抑止用マイクロカプセルであって、該水系のｐＨに応答して、内包した防食剤を放出することを特徴とする。
【０００５】
本発明の水系の金属の腐食抑止方法は、水系の金属の局部腐食の進行を抑止する方法において、該水系にこのような本発明の腐食抑止用マイクロカプセルを添加することを特徴とする。
【０００６】
本発明の腐食抑止用マイクロカプセルは、添加された水系のｐＨに応答して内包した防食剤を放出する。即ち、局部腐食が進行する環境のｐＨ条件において防食剤を放出し、局部腐食の進行しないｐＨ条件では防食剤を放出しない。このように、局部腐食が進行する環境下においてのみ防食剤を放出するため、この局部腐食進行領域において防食剤を高濃度に存在させることができ、これにより防食剤を局部腐食の抑止のために有効に作用させて局部腐食の進行を確実に抑止することができる。一方で、局部腐食が進行しない領域では、防食剤によるスケール障害等の問題を引き起こすことがなく、また、防食剤が無駄に消費されることもない。
【０００７】
本発明の腐食抑止用マイクロカプセルは、水系のｐＨが中性又は酸性であるときに防食剤を放出するものであることが好ましく、マイクロカプセル本体がポリビニルピリジンよりなることが好ましい。また、マイクロカプセルの粒径は３０μｍ以下であることが好ましい。
【０００８】
【発明の実施の形態】
以下に本発明の実施の形態を詳細に説明する。
【０００９】
本発明の水系の金属の腐食抑止方法は、マイクロカプセル本体内に防食剤を内包し、水系のｐＨに応答して防食剤を放出するものである。
【００１０】
水系においては、金属の局部腐食の進行と共に、金属の孔食部分の表面を覆うように形成されたさび膜内の水、即ち、局部腐食内部水のｐＨが低下することが知られている。本発明では、この局部腐食内部水以外の水系と局部腐食内部水とのｐＨの違いを利用し、ｐＨの低下に対応して防食剤を放出するマイクロカプセルを用いて孔食の進行を抑止する。
【００１１】
従って、本発明の腐食抑止用マイクロカプセルは、水系のｐＨがアルカリ性であるときには防食剤を放出せず、中性又は酸性であるときに防食剤を放出するものが好ましい。このような腐食抑止用マイクロカプセルとしては、マイクロカプセル本体を構成する物質が、ｐＨに応答して溶解ないし破壊するもの、例えば、ｐＨアルカリ性で溶解せず、中性又は酸性で水溶性となるものであることが好ましい。
【００１２】
アルカリ性で溶解せず、中性又は酸性で溶解する物質としては、ポリビニルピリジン、ポリメチルビニルピリジン等のピリジン系物質、ポリビニルイミダゾール、ポリメチルビニルイミダゾール等のイミダゾール類、或いはアミノ酸を側鎖にもつポリマー等が挙げられ、これらは１種を単独で用いても良く、２種以上を混合して用いても良い。従って、本発明の腐食抑止用マイクロカプセルのマイクロカプセル本体は、これらの物質で構成されていることが好ましい。局部腐食内部水のｐＨに対する溶解性の点から、マイクロカプセル本体はポリビニルピリジンで構成されていることが好ましい。
【００１３】
このような本発明のマイクロカプセルを製造する方法としては、次のような方法が挙げられる。即ち、まず、水に不溶な溶媒にマイクロカプセル本体の構成物質を溶解させ、そこに防食剤を滴下する。そうすると溶液中に防食剤の液滴が形成されるため、この防食剤の液滴を、マイクロカプセル本体構成物質が溶解しないｐＨ、例えばｐＨ８以上のアルカリ性の水溶液に滴下することにより、防食剤を内包したマイクロカプセルを作製することができる。
【００１４】
ここで、マイクロカプセル本体構成物質を溶解させる、水に不溶な溶媒としては、ジクロロメタン、クロロホルム、トルエンが挙げられ、これらは１種を単独で用いても良く、２種以上を混合して用いても良い。このような溶媒に対するマイクロカプセル本体構成物質の溶解濃度には特に制限はないが、過度に低濃度であっても過度に高濃度であっても安定なマイクロカプセルを形成し得ないことから、作製時の作業性、マイクロカプセルの安定性の点で、５〜１０ｇ／Ｌ−溶媒程度であることが好ましい。
【００１５】
防食剤としては通常水系の防食剤として用いられている一般的な防食剤で良く、例えば、リン酸、クロム酸、タングステン酸、モリブデン酸の水溶性塩等が挙げられる。これらの防食剤は１種を単独で用いても良く、２種以上を混合して用いても良い。防食剤は、飽和水溶液として、マイクロカプセル本体構成物質の溶液に滴下される。この防食剤水溶液の濃度が低いと水系内で腐食抑止用マイクロカプセルから放出される防食剤濃度が低く、防食効果を十分に得ることができない。
【００１６】
前述の如く、本発明の腐食抑止用マイクロカプセルは水系に添加され、局部腐食内部水のｐＨに応答して防食剤を放出するために、その粒径は、各種金属のさび膜の中に浸透する大きさであることが好ましい。従って、マイクロカプセルの粒径は各種金属のさび膜の細孔の大きさによるが、例えば、淡水系における炭素鋼ではさび膜の細孔径が２０〜３０μｍであるため、この細孔径よりも小さいことが好ましく、例えば、３０μｍ以下、特に０．１〜１０μｍであることが好ましく、さらに好ましくは１〜５μｍ程度であることが望ましい。
【００１７】
なお、マイクロカプセルの粒径の制御法としては種々あるが、例えば、上記マイクロカプセルの製造方法において、マイクロカプセル本体構成物質の溶液に滴下する防食剤の液滴の径を制御することにより、マイクロカプセルの粒径を制御することができる。
【００１８】
本発明の腐食抑止用マイクロカプセルは、水系に添加されると、金属孔食部分の表面に形成されたさび膜内に浸透し、ｐＨ中性又は酸性の局部腐食内部水に接触してマイクロカプセル本体が溶解ないし破壊して内部の防食剤を放出する。このさび膜内で放出された防食剤が金属の孔食部分に直接作用して局部腐食の進行を効果的に抑止する。
【００１９】
なお、水系に添加された本発明の腐食抑止用マイクロカプセルは、さび膜内に浸透する前の循環水系内に存在するときは、マイクロカプセル本体が溶解ないし破壊することはなく、従って、防食剤が放出されることはないため、防食剤が無駄に消費されることはなく、また、水系内で放出された防食剤により、スケール障害等の他の障害を引き起こすことはない。従って、プラントの操業を停止することなく、水質の制御等を必要とすることなく、適量の腐食抑止用マイクロカプセルの添加により、水系の金属の局部腐食の進行を確実に防止することができる。
【００２０】
なお、水系への腐食抑止用マイクロカプセルの添加量は、処理対象水系の状況に応じて十分な局部腐食の進行抑止効果が発揮されるように適宜決定されるが、通常、内包された防食剤添加量（有効成分量）として２０〜１００ｍｇ／Ｌの範囲で添加制御を行うことが好ましい。
【００２１】
【実施例】
以下に実験例、実施例及び比較例を挙げて本発明をより具体的に説明する。
【００２２】
実験例１
図１に示す透過実験装置を用いて、ポリビニルピリジンで作製した膜がｐＨに応答して防食剤を透過することを確認する実験を行った。
【００２３】
まず、ポリビニルピリジンをメタノールに溶解させて湿式製膜法でポリビニルピリジン膜を作製した。図１に示す如く、内部に液を収容し得る断面コ字形の透過実験装置の中央に、作製したポリビニルピリジン膜１を固定し、供給側２にリン酸水素二ナトリウム水溶液（１０００ｍｇ／Ｌ  ａｓ  ＰＯ４３−）を、透過側３にｐＨ緩衝液（トリス（ヒドロキシメチル）アミノメタン、酢酸−酢酸Ｎａ水溶液）を入れ、ｐＨ緩衝液のｐＨを変化させて２４時間後のリン酸イオンの透過量を測定した。結果を図２に示す。
【００２４】
図２より、ｐＨ９では２４時間後もリン酸イオンは殆ど透過していないが、ｐＨ６とすると緩衝液中のリン酸イオン濃度は約５０ｍｇ／Ｌ  ａｓ  ＰＯ４３−となり、リン酸イオンが透過することが確認された。また、ｐＨ５とした場合はポリビニルピリジン膜が溶解し、リン酸イオンが完全に透過することが確認された。
【００２５】
実施例１
本発明の腐食抑止用マイクロカプセルを以下の製造方法で作製した。
【００２６】
まず、ジクロロメタン１００ｍＬにポリビニルピリジン５ｇを溶解させた。そこに２５重量％ヘキサメタリン酸ナトリウム水溶液を滴下してヘキサメタリン酸ナトリウム水溶液を内包したカプセルを形成させた。それをポリビニルピリジンが溶解しないｐＨ９程度の水溶液に滴下することによりヘキサメタリン酸ナトリウム水溶液内包ポリビニルピリジン膜マイクロカプセルを作製した。得られた腐食抑止用マイクロカプセルの粒径は約５μｍであった。
【００２７】
実施例２
図３に示すようなモデル熱交試験装置を用いて、実施例１で作製した腐食抑止用マイクロカプセルの局部腐食進行抑止効果を評価した。
【００２８】
図３の装置において、１１はチューブ側通水熱交換器であり、冷却塔１２のピット１２Ａからの冷却水がポンプ１３により配管１４より通水され、戻り配管１５により循環される。１６は流量計、１７は補給水供給配管である。熱交換器１１のチューブ１１Ａの管材としては炭素鋼管（ＳＴＢ−３４０）を用いた。この熱交チューブ１１Ａ内の冷却水流速は０．５ｍ／ｓとし、蒸気加熱により熱交換器１１の入口１１ａと出口１１ｂの冷却水温度差が２０℃となるようにした。熱交換器１１で暖められた冷却水は、冷却塔１２にて冷却され、水温が３０℃となるようにした。熱交チューブ１１Ａの炭素鋼管はリン亜鉛高濃縮による皮膜形成を行った。即ち、合成水に全リン酸濃度１００ｍｇ／Ｌ、全亜鉛濃度２０ｍｇ／Ｌとなるように腐食抑制剤を添加し、室温レベルの水温で循環させ、熱交換器１１の炭素鋼表面に防食皮膜を形成させた。皮膜形成期間は１日間とした。
【００２９】
また、冷却水としては表１に示す水質の模擬冷却水を用いた。この模擬冷却水においてはスケール抑制のために高分子を添加している。この模擬冷却水のｐＨは約８．８である。
【００３０】
【表１】
2004353025.tif 000003
【００３１】
試験期間中の水質は一定となるように冷却水のブロー、合成水の補給を行いながら濃縮管理を行った。試験開始５日後からブロー量に応じて、実施例１で作製した腐食抑止用マイクロカプセルを１００ｍｇ／Ｌ（ａｓ  ＰＯ４３−）添加し、経時毎に、熱交換器１１のチューブ１１Ａの炭素鋼管表面に認められた局部腐食の最大深さを調べ、結果を表２に示した。
【００３２】
比較例１
実施例２において、腐食抑止用マイクロカプセルを添加しなかったこと以外は同様にして試験を行い、結果を表２に示した。
【００３３】
【表２】
2004353025.tif 000004
【００３４】
表２より明らかなように、腐食抑止用マイクロカプセルを添加しなかった比較例１の場合よりも、腐食抑止用マイクロカプセルを添加した実施例２の場合の方が明らかに局部腐食の最大深さが浅く、本発明の腐食抑止用マイクロカプセルによる局部腐食の進行抑止効果が確認された。
【００３５】
試験終了後、循環水を採取し、遠心分離機にかけ、腐食抑止用マイクロカプセルを沈殿させた後、上澄みのリン酸イオン濃度を測定したところリン酸イオン濃度は０ｍｇ／Ｌであり、循環水系内では、防食剤が放出されていないことが確認された。
【００３６】
【発明の効果】
以上詳述した通り、本発明によれば、水系のｐＨに応答して内包する防食剤を放出する腐食抑止用マイクロカプセルにより、金属の孔色部分の表面に形成されたさび膜内で防食剤を放出させることにより、プラントの操業を停止することなく、また水質の制御等を必要とすることなく、更には大量の防食剤の添加を要することなく、水系の金属の局部腐食の進行を効果的に抑止することができる。
【図面の簡単な説明】
【図１】実験例１で用いた透過実験装置を示す構成図である。
【図２】実験例１の結果を示すグラフである。
【図３】実施例２で用いたモデル熱交試験装置を示す構成図である。
【符号の説明】
１  ポリビニルピリジン膜
２  供給側
３  透過側
１１  熱交換器
１１Ａ  チューブ
１２  冷却塔
１３  ポンプ
１６  流量計
【図１】
2004353025.tif 000005
【図２】
2004353025.tif 000006
【図３】
2004353025.tif 000007